Brevet FR3037590A1 (20161223)
REVENDICATIONS1. Composition de caoutchouc à base de : au moins 80 pce (parties en poids pour cent parties en poids d'élastomère) d'un élastomère styrène-butadiène (SBR) dit SBR de basse Tg, dont la température de transition vitreuse (Tg) est inférieure à -60°C, - au moins 130 pce de charge renforçante, - au moins 110 pce au total d'un système plastifiant comprenant une résine hydrocarbonée à un taux compris dans un domaine allant de 70 à 100 pce et une huile plastifiante, à un taux compris dans un domaine allant de 10 à 40 pce, - un système de vulcanisation.\n<CLM>\1\tComposition selon la revendication 1, dans laquelle ledit SBR de basse Tg présente une teneur de styrène comprise dans un domaine allant de 3 à 40 % en masse, préférentiellement de 3 à 30% en masse.\n<CLM>\1\tComposition selon l'une quelconque des revendications 1 ou 2, dans laquelle ledit SBR de basse Tg présente une fraction butadiénique ayant une teneur en liaisons vinyl -1,2 comprise entre 4% et 30% (% molaire), de préférence entre 4% et 25%.\n<CLM>\1\tComposition selon l'une quelconque des revendications précédentes, dans laquelle ledit SBR de basse Tg a une Tg inférieure à -60°C, de préférence comprise dans un domaine allant de -60°C à -110°C, préférentiellement de -65°C à -95°C.\n<CLM>\1\tComposition selon l'une quelconque des revendications précédentes, dans laquelle ledit SBR de basse Tg est fonctionnalisé par une fonction choisie dans le groupe constitué par les groupes fonctionnels comportant une liaison carbone-étain, les groupes fonctionnels aminés, les groupes fonctionnels comportant un silanol, les groupes fonctionnels comportant un alkoxysilane, les groupes carboxyliques, les groupes polyéthers, les groupes époxydes et les mélanges de ces derniers.\n<CLM>\1\tComposition selon l'une quelconque des revendications précédentes, dans laquelle ledit SBR de basse Tg est fonctionnalisé par une fonction choisie dans le 3037590 -29- groupe constitué par les groupes fonctionnels comportant une liaison carbone-étain, les groupes fonctionnels aminés, les groupes fonctionnels comportant un silanol, les groupes fonctionnels comportant un alkoxysilane, et les mélanges de ces derniers. 5\n<CLM>\1\tComposition selon l'une quelconque des revendications précédentes, ladite composition ne comprenant pas d'autre élastomère diénique, le taux total de SBR de basse Tg étant de 100 pce.\n<CLM>\1\tComposition selon l'une quelconque des revendications 1 à 6, dans laquelle la 10 composition comprend en outre un autre élastomère diénique, à un taux compris dans un domaine allant de 5 à 20 pce, de préférence de 5 à 15 pce.\n<CLM>\1\tComposition selon la revendication précédente dans laquelle ledit autre élastomère diénique est choisi dans le groupe constitué par les polybutadiènes, les 15 polyisoprènes de synthèse, le caoutchouc naturel, les copolymères de butadiène, les copolymères d'isoprène et les mélanges de ces élastomères.\n<CLM>\1\tComposition selon l'une quelconque des revendications précédentes dans laquelle la charge renforçante est choisie dans le groupe constitué par les silices, les 20 noirs de carbone et les mélanges de ces derniers.\n<CLM>\1\tComposition selon l'une quelconque des revendications précédentes dans laquelle le taux de charge renforçante est compris dans un domaine allant de 130 à 160 pce, de préférence de 135 à 155 pce. 25\n<CLM>\1\tComposition selon l'une quelconque des revendications précédentes dans laquelle la charge renforçante majoritaire est du noir de carbone.\n<CLM>\1\tComposition selon la revendication précédente dans laquelle le taux de noir de 30 carbone est compris dans un domaine allant de 70 à 155 pce, de préférence de 95 à 150 pce.\n<CLM>\1\tComposition selon l'une quelcohque des revendications 1 à 11 dans laquelle la charge renforçante majoritaire est de la silice. 35\n<CLM>\1\tComposition selon la revendication 14 dans laquelle le taux de silice est compris dans un domaine allant de 70 à 155 pce, de préférence de 95 à 150 pce. 3037590 -30-\n<CLM>\1\tCompositiàn selon l'une quelconque des revendications précédentes dans laquelle le taux total de plastifiants est compris dans un domaine allant de 110 à 160 pce, de préférence de 110 à 150 pce, préférentiellement de 115 à 130 pce. 5\n<CLM>\1\tComposition selon l'une quelconque des revendications précédentes dans laquelle le taux de résine hydrocarbonée est compris dans un domaine allant de 80 à 95 pce, de préférence de 85 à 90 pce. 10\n<CLM>\1\tComposition selon l'une quelconque des revendications précédentes dans laquelle la résine hydrocarbonée présente une Tg supérieure à 0°C, de préférence supérieure à 30°C.\n<CLM>\1\tComposition selon l'une quelconque des revendications précédentes dans 15 laquelle la résine hydrocarbonée présente une masse moléculaire moyenne en nombre comprise entre 400 et 2000 g/mol, de préférence entre 500 et 1500 g/mol.\n<CLM>\1\tComposition selon l'une quelconque des revendications précédentes dans laquelle la résine hydrocarbonée présente un indice de polymolécularité (Ip) inférieur à 20 3, de préférence inférieur à\n<CLM>\1\t21. Composition selon l'une quelconque des revendications précédentes dans laquelle l'huile plastifiante est choisie dans le groupe constitué par les huiles naphténiques, les huiles paraffiniques, les huiles MES (Medium Extracted Solvates), 25 les huiles TDAE (Treated Distillate Aromatic Extracts), les huiles minérales, les huiles végétales, les plastifiants éthers, les plastifiants esters, les plastifiants phosphates, les plastifiants sulfonates et les mélanges de ces composés.\n<CLM>\1\tComposition selon l'une quelconque des revendications précédentes dans 30 laquelle le taux d'huile plastifiante est compris dans un domaine allant de 15 à 35 pce, de préférence de 20 à 30 pce.\n<CLM>\1\tPneumatique comprenant une composition selon l'une quelconque des revendications 1 à\n<CLM>\1\t35\n<CLM>\1\tPneumatique selon la revendication précédente comprenant ladite composition selon l'une quelconque des revendications 1 à 22 dans tout ou partie de la bande de roulement.